(57)【要約】【課題】有機太陽電池の光電交換効率を向上すること。より具体的には、有機太陽電池を構成する有機電子供与体層の厚さが適当に設計されていることにより光電交換効率が良好な有機太陽電池を提供すること。【解決手段】少なくとも、有機電子供与体層と電子受容体層とから形成されるヘテロ接合を有する光電変換層と、この光電変換層を挟持する一対の電極とを備える有機太陽電池において、前記有機電子供与体層の厚さを、これを構成する有機電子供与体の励起子拡散長の２〜５倍とする。【選択図】図３
2007258263.tif 000002
【特許請求の範囲】
【請求項１】
少なくとも、有機電子供与体層と電子受容体層とから形成されるヘテロ接合を有する光電変換層と、この光電変換層を挟持する一対の電極とを備える有機太陽電池であって、
前記有機電子供与体層の厚さが、これを構成する有機電子供与体の励起子拡散長の２〜５倍であることを特徴とする有機太陽電池。
【請求項２】
前記有機電子供与体層を構成する有機電子供与体が金属フタロシアニンであることを特徴とする請求項１に記載の有機太陽電池。
【請求項３】
前記電子受容体層を構成する電子受容体がフラーレンであることを特徴とする請求項２に記載の有機太陽電池。
【請求項４】
前記電子受容体層を構成する電子受容体がペリレンであることを特徴とする請求項２に記載の有機太陽電池。
【発明の詳細な説明】
【技術分野】
【０００１】
本発明は、有機太陽電池に関する。
【背景技術】
【０００２】
有機半導体を用いた太陽電池（有機太陽電池）は、多様性があること、毒性が低いこと、加工性・生産性が良好で大量生産によるコストダウンが可能であること、フレキシブル化が容易であり使用範囲が広いこと、などの優れた特長を有しており、現在開発が盛んに行われている。
【０００３】
ここで、一般的に有機太陽電池は、無機半導体を用いた太陽電池に比べて光電変換効率が劣るため、光電交換効率を向上すべく種々の開発がなされている（例えば、特許文献１）。
【０００４】
【特許文献１】特開２００４−３１９７０５
【発明の開示】
【発明が解決しようとする課題】
【０００５】
上述の如く、有機太陽電池の光電交換効率を向上すべく種々の開発がなされているが、未だ実用化レベルに達するものは少ないのが現状である。本願発明者にあっても、有機太陽電池の光電交換効率を向上すべく研究を重ねた結果、有機太陽電池を構成する有機電子供与体層の厚さに着目するに至った。
【０００６】
つまり、有機電子供与体層と電子受容体層とから形成されるヘテロ接合を有する光電変換層を備える有機太陽電池において、光電変換効率を向上させるためには、有機電子供与体層への光の吸収を最大化することが考えられ、これを実現するためには、当該有機電子供与体層の厚さをできるだけ厚くすることが必要となる。しかしながら、有機電子供与体層は抵抗が大きいため、光の吸収のみを考慮して層を厚く設計すると、電流が流れ難くなり素子特性が不良となる。逆に有機電子供与体層の電流の流れのみを考慮した場合、有機電子供与体層の厚さをできるだけ薄く設計することとなり、これでは光の吸収を充分に行うことができない。従って、有機電子供与体層への光の吸収と、当該層の電流の流れのみをもって有機電子供与体層の厚さを設計し有機太陽電池の光電交換効率を向上せしめることは難しい。
【０００７】
また、有機太陽電池の性能を表すパラメータとしては、前述の光電交換効率の他、短絡電流値（Ｊｓｃ）、開放電圧値（Ｖｏｃ）、およびフィルファクター値などがあり、それぞれの値は、いずれも前記電子供与体層の厚さに依存していることが知られている。
【０００８】
従って、これらの各パラメータの値から有機電子供与体層の最適な厚さを設計することも考えられるが、これらのパラメータの値は、別個独立して前記電子供与体層の厚さに依存しているためトレードオフの関係にあり、これらのパラメータの値のみから最適な有機電子供与体層の厚さを設計し、有機太陽電池の光電交換効率を向上せしめることも困難である。
【０００９】
本願は、このような状況下においてなされたものであり、有機太陽電池の光電交換効率を向上することを主たる課題とし、より具体的には、有機太陽電池を構成する有機電子供与体層の厚さが適当に設計されていることにより光電交換効率が良好な有機太陽電池を提供することを主たる課題とする。
【課題を解決するための手段】
【００１０】
上記課題を解決するための請求項１の発明は、少なくとも、有機電子供与体層と電子受容体層とから形成されるヘテロ接合を有する光電変換層と、この光電変換層を挟持する一対の電極とを備える有機太陽電池であって、前記有機電子供与体層の厚さが、これを構成する有機電子供与体の励起子拡散長の２〜５倍であることを特徴とする。
【発明を実施するための最良の形態】
【００１１】
以下に、本願の有機太陽電池について、図面を用いて具体的に説明する。
【００１２】
図１は、本願の有機太陽電池の構成を説明するための概略断面図である。
【００１３】
図１に示すように、本願の有機太陽電池１０は、少なくとも、有機電子供与体層１１と電子受容体層１２とから形成されるヘテロ接合を有する光電変換層１３と、この光電変換層１３を挟持する一対の電極１４，１５とを備えている。また、太陽電池１０は通常、基板１６上に形成されている。
【００１４】
以下に本願の有機太陽電池１０を構成毎に説明する。
【００１５】
＜基板＞
基板１６は、電極１４を表面に保持することが可能であれば、材質や厚みには制限されない。そのため、基板１６は板状でもフィルム状でもよく、材料としてはアルミニウム、ステンレスなどの金属や、合金類、ポリカーボネート、ポリエステルなどのプラスチックなどが使用できる。また、光透過性の材料として、ガラス、透明プラスチックなどが使用できる。ここで、本願において光透過性とは、有機太陽電池において使用される所定波長領域、例えば可視領域の光を高効率（８０％以上）で透過させる性質を意味する。なお、光を陰極１５側から入射する場合には、光透過性は必要ない。
【００１６】
＜電極＞
本願の有機太陽電池１０にあっては２枚の電極１４，１５を必要とし、一方が陽極として作用し、他方が陰極として作用する。図１に示す有機太陽電池にあっては、基板１５条に形成されている電極１４が陽極として作用し、最上面に位置している電極１５が陰極として作用している。
【００１７】
陽極１４は、陽極１４と陰極１５との間で発生した正孔を効率よく収集するための電極であり、仕事関数の大きい金属、合金、電気伝導性化合物、あるいはこれらの混合物からなる電極材料を用いることが好ましく、特に仕事関数が４ｅＶ以上のものを用いることが好ましい。このような電極材料としては、例えばＩＴＯ（インジウム錫酸化物）、ＳｎＯ2、ＡＺＯ、ＩＺＯ、ＧＺＯ等の導電性透明材料が挙げられる。陽極１４は、例えばこれらの電極材料を基板１６の表面に真空蒸着法、イオンプレーティング法、スパッタリング法等の方法で薄膜に形成することによって作製することができる。
【００１８】
一方で、陰極１５は、光電変換層１３中に発生した電子を効率よく収集するための電極であり、仕事関数の小さい金属、合金、電気伝導性化合物及びこれらの混合物からなる電極材料で形成することが好ましく、特に仕事関数が５ｅＶ以下のものを用いることが望ましい。このような陰極１５の電極材料としては、Ａｌ、Ｃａ等に代表される金属電極材料が挙げられる。陰極１５は、例えばこれらの電極材料を用い、真空蒸着法やスパッタリング法等の方法により薄膜に形成することができる。
【００１９】
＜光電変換層＞
本願の有機太陽電池１０を構成する光電変換層１３は、少なくとも、有機電子供与体層１１と電子受容体層１２とがヘテロ結合することにより構成されている。
【００２０】
有機電子供与体層１１を構成する有機電子供与体としては、共役系の広がったπ電子化合物で電荷キャリアが正孔であることと、空気中で安定なｐ型半導体特性を示す材料であれば、特に限定されるものではない。
【００２１】
具体的には、チオフェンおよびその誘導体を骨格にもつオリゴマーやポリマー、フェニレンビニレンおよびその誘導体を骨格にもつオリゴマーやポリマー、チエニレンビニレンおよびその誘導体を骨格にもつオリゴマーやポリマー、ビニルカルバゾールおよびその誘導体を骨格にもつオリゴマーやポリマー、ピロールおよびその誘導体を骨格にもつオリゴマーやポリマー、アセチレンおよびその誘導体を骨格にもつオリゴマーやポリマー、イソチアナフェンおよびその誘導体を骨格にもつオリゴマーやポリマー、ヘプタジエンおよびその誘導体を骨格にもつオリゴマーやポリマーなどの高分子、無金属フタロシアニン、金属フタロシアニン類およびそれらの誘導体、ジアミン類、フェニルジアミン類およびそれらの誘導体、ペンタセンなどのアセン類およびその誘導体、ポルフィリン、テトラメチルポルフィリン、テトラフェニルポルフィリン、ジアゾテトラベンズポルフィリン、モノアゾテトラベンズポルフィリン、ジアゾテトラベンズポルフィリン、トリアゾテトラベンズポルフィリン、オクタエチルポルフィリン、オクタアルキルチオポルフィラジン、オクタアルキルアミノポルフィラジン、ヘミポルフィラジン、クロロフィルなどの無金属ポルフィリンや金属ポルフィリンおよびその誘導体、シアニン色素、メロシア、ベンゾキノン、ナフトキノンなどのキノン系色素などの低分子が利用され得る。金属フタロシアニンや金属ポルフィリンの中心金属としては、マグネシウム、亜鉛、銅、銀、アルミニウム、珪素、チタン、バナジウム、クロム、マンガン、鉄、コバルト、ニッケル、スズ、白金、鉛などの金属、金属酸化物、金属ハロゲン化物が用いられる。
【００２２】
一方で、電子受容体層１２を構成する電子供与体としては、本願では有機物であっても無機物であってもよく、電荷キャリアが電子であること、空気中で安定なｎ型半導体特性を示す材料であれば、特に限定されることはない。
【００２３】
具体的には、有機電子受容体としては、ピリジンおよびその誘導体を骨格にもつオリゴマーやポリマー、キノリンおよびその誘導体を骨格にもつオリゴマーやポリマー、ベンゾフェナンスロリン類およびその誘導体によるラダーポリマー、シアノポリフェニレンビニレンなどの高分子、フッ素化無金属フタロシアニン、フッ素化金属フタロシアニン類およびその誘導体、ペリレンおよびその誘導体、ナフタレン誘導体、バソキュプロインおよびその誘導体などの低分子が利用され得る。また、無機電子受容体としては、修飾又は未修飾のフラーレン類、カーボンナノチューブ類などを挙げることができる。
【００２４】
ここで、本願の有機太陽電池１０にあっては、前記有機電子供与体層１１の厚さＸが、これを構成する有機電子供与体の励起子拡散長の２〜５倍であることに特徴を有している。有機電子供与体層１１の厚さＸと、これを構成する有機電子供与体の励起子拡散長とをこのような関係とすることにより、つまり、有機電子供与体層１１の厚さＸをその励起子拡散長に基づき設計することにより、有機電子供与体層１１の光の吸収量と電流の流れやすさの双方においてバランスが良い有機電子供与体層１１とすることが可能となり、その結果として、光電交換効率に優れた有機太陽電池を提供することが可能となる。また、本願の有機太陽電池１０にあっては、前記の通り、有機電子供与体層１１の厚さＸを、これを構成する有機電子供与体の励起子拡散長のみに基づき設定可能であるので、有機太陽電池の性能を表す種々のパラメータ（例えば、短絡電流値（Ｊｓｃ）、開放電圧値（Ｖｏｃ）、およびフィルファクター値など）を測定することなく、従って、有機太陽電池の設計が容易になる。
【００２５】
図２は、本願における「有機電子供与体の励起子拡散長」を説明するための概念図である。
【００２６】
図２に示すように、本願において、有機電子供与体の励起子拡散長とは、有機電子供与体層１１に光を照射することにより、当該層１１内に生じる励起子が再結合等によって失活するまでに移動する平均の距離（図２中の符号ＬP）を意味する。
【００２７】
この励起子拡散長ＬPは、以下の方法により算出することができる（図２参照）。
【００２８】
（励起子拡散長ＬPの算出方法）
（１）光学干渉を考慮し、有機電子供与体層１１内部の光学強度分布をマトリックス法にて計算する。
（２）励起子の移動は拡散方程式に従うものとする。
（３）電子受容体層１２との界面に達した励起子は、確率ηEDで電子と正孔に分離すると仮定する。
（４）電子受容体層１２との界面近傍に蓄積している電子と正孔は、確率ηRで再結合すると仮定する。
（５）電子受容体層１２との界面から離れた電子と正孔は、全て電極に回収されると仮定する。
（６）前記（３）〜（５）の仮定により、（取り出したキャリア数）＝（１−ηR）×ηED×（界面に到達した励起子数）となり、（１−ηR）×ηEDの値を補正項として纏めてηCとすれば、（取り出したキャリア数）＝ηC×（界面に到達した励起子数）となる。
（７）有機電子供与体１１へ照射する光の波長を変化させた場合の光電交換効率（ＥＱＥ（％））を測定しておき、上記（１）〜（６）の条件に基づき得られた算出式中の電子供与体層１１の励起子拡散長ＬP、電子受容体層１２の励起子拡散長Ｌn、さらには前記補正項ηCのそれぞれをパラメータとして、前記測定した光電交換効率（ＥＱＥ（％））と上記（１）〜（６）の条件に基づき得られた算出式とが一致するように前記各パラメータの値を決定する。
（８）上記（７）で決定された電子供与体層１１の励起子拡散長ＬPを、本願が定義する励起子拡散長とする。
【００２９】
上記励起子拡散長ＬPの算出方法を、具体例を用いて説明すると以下の通りである。
【００３０】
例えば、有機電子供与体層１１を構成する有機電子供与体として鉄フタロシアニンを用い、一方で電子受容体層１２を構成する電子受容体としてフラーレンを用いた場合において、上記算出方法（１）〜（６）に基づき計算を行い、次いで上記算出方法（７）に従い、得られた算出式と予め測定した光電交換効率（ＥＱＥ（％））とが一致するように、鉄フタロシアニンからなる有機電子供与体層１１の励起子拡散長ＬFEPC、フラーレンからなる電子受容体層１２の励起子拡散長ＬC60、および補正項ηCの値を決定した。
【００３１】
その結果を図３（ａ）に示す。
【００３２】
ここで、この具体例においては、フラーレンからなる電子受容体層１２の励起子拡散長ＬC60については変数とせず、４０ｎｍに固定して、その他２つ（鉄フタロシアニンからなる有機電子供与体層１１の励起子拡散長ＬFEPCおよび補正項ηC）を変数とした。その結果、図３（ａ）に示すように、鉄フタロシアニンからなる有機電子供与体層１１の励起子拡散長ＬFEPCを１．０ｎｍとし、補正項ηCを０．１４とすると、算出式（図中のプロット）と光電交換効率（ＥＱＥ（％））の測定値（図中の実線）が一致した。従って、この具体例における有機電子供与体層１１の励起子拡散長ＬFEPCは１．０ｎｍとなり、そうすると、有機電子供与体層１１を構成する有機電子供与体として鉄フタロシアニンを用い、一方電子受容体層１２を構成する電子受容体としてフラーレンを用いた場合における本願の有機太陽電池にあっては、前記有機電子供与体層１１の厚さは、２〜５ｎｍと設計させることとなる。この程度の厚さとすることにより、光の吸収量と電流の流れやすさの双方においてバランスが良い有機電子供与体層１１とすることが可能となり、その結果として、光電交換効率に優れた有機太陽電池を提供することが可能となる。
【００３３】
さらに別の具体例を示す。
【００３４】
有機電子供与体層１１を構成する有機電子供与体としてコバルトフタロシアニンを用いた以外は、前記鉄フタロシアニンを用いた場合と全く同様の手順により、コバルトフタロシアニンからなる有機電子供与体層１１の励起子拡散長ＬCOPCを算出した。
【００３５】
その結果を図３（ｂ）に示す。
【００３６】
図３（ｂ）に示すように、コバルトフタロシアニンからなる有機電子供与体層１１の励起子拡散長ＬFEPCを１．６ｎｍとし、補正項ηCを０．１７とすると、算出式（図中のプロット）と光電交換効率（ＥＱＥ（％））の測定値（図中の実線）が一致した。従って、この具体例における有機電子供与体層１１の励起子拡散長ＬCOPCは１．６ｎｍとなり、そうすると、有機電子供与体層１１を構成する有機電子供与体としてコバルトフタロシアニンを用い、一方電子受容体層１２を構成する電子受容体としてフラーレンを用いた場合における本願の有機太陽電池にあっては、前記有機電子供与体層１１の厚さは、１．６〜８．０ｎｍと設計させることとなる。
【００３７】
上記と同様にして、有機電子供与体層１１を構成する有機電子供与体として、ニッケルフタロシアニン、銅フタロシアニン、亜鉛フタロシアニン、および無金属フタロシアニンのそれぞれを用いて、それぞれの有機電子供与体層１１の励起子拡散長ＬNiPC、ＬCuPC、ＬZnPC、ＬH2PCを算出した。
【００３８】
その結果を図３（ｃ）〜（ｆ）に示す。
【００３９】
図３（ｃ）に示すように、ニッケルフタロシアニンからなる有機電子供与体層１１の励起子拡散長ＬNiPCを９．０ｎｍとし、補正項ηCを０．２１とすると、算出式（図中のプロット）と光電交換効率（ＥＱＥ（％））の測定値（図中の実線）が一致した。従って、この具体例における有機電子供与体層１１の励起子拡散長ＬNiPCは９．０ｎｍとなり、そうすると、有機電子供与体層１１を構成する有機電子供与体としてニッケルフタロシアニンを用い、一方電子受容体層１２を構成する電子受容体としてフラーレンを用いた場合における本願の有機太陽電池にあっては、前記有機電子供与体層１１の厚さは、１８．０〜４５．０ｎｍと設計させることとなる。
【００４０】
また、図３（ｄ）に示すように、銅フタロシアニンからなる有機電子供与体層１１の励起子拡散長ＬCuPCを１５．４ｎｍとし、補正項ηCを０．３３とすると、算出式（図中のプロット）と光電交換効率（ＥＱＥ（％））の測定値（図中の実線）が一致した。従って、この具体例における有機電子供与体層１１の励起子拡散長ＬCuPCは１５．４ｎｍとなり、そうすると、有機電子供与体層１１を構成する有機電子供与体として銅フタロシアニンを用い、一方電子受容体層１２を構成する電子受容体としてフラーレンを用いた場合における本願の有機太陽電池にあっては、前記有機電子供与体層１１の厚さは、３０．８〜７７．０ｎｍと設計させることとなる。
【００４１】
また、図３（ｅ）に示すように、亜鉛フタロシアニンからなる有機電子供与体層１１の励起子拡散長ＬZnPCを１５．０ｎｍとし、補正項ηCを０．３３とすると、算出式（図中のプロット）と光電交換効率（ＥＱＥ（％））の測定値（図中の実線）が一致した。従って、この具体例における有機電子供与体層１１の励起子拡散長ＬZnPCは１５．０ｎｍとなり、そうすると、有機電子供与体層１１を構成する有機電子供与体として亜鉛フタロシアニンを用い、一方電子受容体層１２を構成する電子受容体としてフラーレンを用いた場合における本願の有機太陽電池にあっては、前記有機電子供与体層１１の厚さは、３０．０〜７５．０ｎｍと設計させることとなる。
【００４２】
また、図３（ｆ）に示すように、無金属フタロシアニンからなる有機電子供与体層１１の励起子拡散長ＬH2PCを１１．９ｎｍとし、補正項ηCを０．３４とすると、算出式（図中のプロット）と光電交換効率（ＥＱＥ（％））の測定値（図中の実線）が一致した。従って、この具体例における有機電子供与体層１１の励起子拡散長ＬH2PCは１１．９ｎｍとなり、そうすると、有機電子供与体層１１を構成する有機電子供与体として無金属フタロシアニンを用い、一方電子受容体層１２を構成する電子受容体としてフラーレンを用いた場合における本願の有機太陽電池にあっては、前記有機電子供与体層１１の厚さは、２３．８〜５９．５ｎｍと設計させることとなる。
【００４３】
ここで、本願発明の効果を別の具体例を挙げて説明する。
【００４４】
陽極１４としてＩＴＯ、陰極１５として銀を用い、さらに有機電子供与体層１１を構成する有機電子供与体として前記銅フタロシアニンを用い、電子受容体層１２を構成する電子受容体としてフラーレンを用いて、図１に示すような有機太陽電池１０を実際に形成した。この際、陽極１４の厚さを１１０ｎｍ、陰極１５の厚さを５０ｎｍ、さらに電子受容体層１２の厚さを３０ｎｍに固定し、銅フタロシアニンからなる有機電子供与体層１１の厚さのみを５、１０、２０、４０、６０、８０ｎｍに変化させて形成し、それぞれの有機太陽電池１０について、光電交換効率、短絡電流値（Ｊｓｃ）、開放電圧値（Ｖｏｃ）、およびフィルファクター値を測定することにより、有機電子供与体層１１の厚さの影響を調べた。
【００４５】
その結果を図４に示す。
【００４６】
図４からも明らかなように、光電交換効率、短絡電流値（Ｊｓｃ）、開放電圧値（Ｖｏｃ）、およびフィルファクター値は全て、有機電子供与体層１１の厚さの関数となっており、それぞれが別個独立した挙動を示すことが明らかになった。ここで、光電交換効率に注目すると、有機電子供与体層１１の厚さが３０〜７０ｎｍの時に有機太陽電池の光電交換効率は最大値を示しており、この厚さは、前記有機電子供与体層１１の励起子拡散長励起子拡散長ＬCuPCから算出した値（３０．８〜７７．０ｎｍ）とほぼ一致している。このことからも、本願の有機太陽電池によれば、有機電子供与体層１１の厚さをその励起子拡散長に基づき設計することにより、有機電子供与体層１１の光の吸収量と電流の流れやすさの双方においてバランスが良い有機電子供与体層１１とすることが可能となり、その結果として、光電交換効率に優れた有機太陽電池を提供することが可能となることが分かる。また、本願の有機太陽電池１０にあっては、前記の通り、有機電子供与体層１１の厚さを、これを構成する有機電子供与体の励起子拡散長のみに基づき設定可能であるので、有機太陽電池の性能を表す種々のパラメータ（例えば、短絡電流値（Ｊｓｃ）、開放電圧値（Ｖｏｃ）、およびフィルファクター値など）を測定することなく、従って、有機太陽電池の設計が容易になることが分かる。
【００４７】
前記と同様の方法により、有機電子供与体層１１を構成する有機電子供与体として前記ニッケルフタロシアニンを用いた場合についても確認してみた。
【００４８】
その結果を図５に示す。
【００４９】
前記と同様に光電交換効率に注目すると、有機電子供与体層１１の厚さが２０〜５０ｎｍの時に有機太陽電池の光電交換効率は最大値を示しており、この厚さは、前記有機電子供与体層１１の励起子拡散長励起子拡散長ＬNiPCから算出した値（１８．０〜４５．０ｎｍ）とほぼ一致しており、前記銅フタロシアニンの場合と同様のことが言える。
以上説明したように、本願の有機太陽電池にあっては、前記有機電子供与体層の厚さを、これを構成する有機電子供与体の励起子拡散長の２〜５倍とすることにより、換言すれば、有機電子供与体層の厚さをその励起子拡散長に基づき設計することにより、有機電子供与体層の光の吸収量と電流の流れやすさの双方においてバランスが良い有機電子供与体層とすることが可能となり、その結果として、光電交換効率に優れた有機太陽電池を提供することが可能となる。
【００５０】
また、本願の有機太陽電池にあっては、前記の通り、有機電子供与体層の厚さを、これを構成する有機電子供与体の励起子拡散長のみに基づき設定可能であるので、有機太陽電池の性能を表す種々のパラメータ（例えば、短絡電流値（Ｊｓｃ）、開放電圧値（Ｖｏｃ）、およびフィルファクター値など）を測定することなく、従って、有機太陽電池の設計が容易になる。
【図面の簡単な説明】
【００５１】
【図１】本願の有機太陽電池の構成を説明するための概略断面図である。
【図２】本願における有機電子供与体の励起子拡散長を説明するための概念図である。
【図３】本願における有機電子供与体層の励起子拡散長を算出するために用いる図（グラフ）である。
【図４】本願の有機太陽電池における有機電子供与体（銅フタロシアニン）層の厚さと、光電交換効率、短絡電流値（Ｊｓｃ）、開放電圧値（Ｖｏｃ）、およびフィルファクター値との関係を示す図（グラフ）である。
【図５】本願の有機太陽電池における有機電子供与体（ニッケルフタロシアニン）層の厚さと、光電交換効率、短絡電流値（Ｊｓｃ）、開放電圧値（Ｖｏｃ）、およびフィルファクター値との関係を示す図（グラフ）である。
【符号の説明】
【００５２】
１０  …  有機太陽電池
１１  …  有機電子供与体層
１２  …  電子受容体層
１３  …  光電変換層
１４  …  電極（陽極）
１５  …  電極（陰極）
１６  …  基板
【図１】
2007258263.tif 000003
【図２】
2007258263.tif 000004
【図３】
2007258263.tif 000005
【図４】
2007258263.tif 000006
【図５】
2007258263.tif 000007